(57)【要約】【課題】環境に負荷をかけることなく撥水性を得る。【解決手段】アルミニウム材は、アルミニウムまたはアルミニウム合金からなる基材と、この基材の表面に設けられ、表面が鱗片状結晶構造に形成された陽極酸化皮膜と、この陽極酸化皮膜の表面に固着した多数の芳香族ポリマー粒子とを備えている。アルミニウム材の表面は、鱗片状結晶構造とこの鱗片状結晶構造の固着した芳香族ポリマー粒子とによって、フラクタル構造が構成されている。【選択図】図１
2020186424.tif 000002
【特許請求の範囲】
【請求項１】
アルミニウムまたはアルミニウム合金からなる基材と、
前記基材の表面に設けられ、表面が鱗片状結晶構造に形成された陽極酸化皮膜と、
前記陽極酸化皮膜の表面に固着した多数の芳香族ポリマー粒子と、を備えている
ことを特徴とするアルミニウム材。
【請求項２】
前記芳香族ポリマー粒子は、以下の化学式１または化学式２で表されるオキサジン樹脂から構成されている請求項１記載のアルミニウム材。
【化１】
2020186424.tif 000009
【化２】
2020186424.tif 000010
上記化学式１および化学式２において、Ｒ１は、水素または炭化水素を指す。また、上記化学式１および化学式２において、ｎは括弧内の繰り返しを示す。
【請求項３】
前記芳香族ポリマー粒子のサイズが、前記陽極酸化皮膜の表面に形成された鱗片状結晶構造の鱗片のサイズよりも小さい請求項１または２記載のアルミニウム材。
【請求項４】
前記鱗片状結晶構造と前記多数の芳香族ポリマー粒子によってフラクタル構造が構成されている請求項１〜３の何れか一項に記載のアルミニウム材。
【請求項５】
アルミニウムまたはアルミニウム合金からなる基材の表面に形成された陽極酸化皮膜の表面を、環状アミンで処理することで鱗片状結晶構造とし、
芳香族炭化水素類を添加して加熱することで、前記環状アミンと芳香族炭化水素類とを反応させて芳香族ポリマー粒子を形成し、
前記陽極酸化皮膜における鱗片状結晶構造の表面に、前記芳香族ポリマー粒子を固着させる
ことを特徴とするアルミニウム材の製造方法。
【請求項６】
前記環状アミンと前記芳香族炭化水素類とを反応させる時間が、６０分〜６００分の範囲である請求項５記載のアルミニウム材の製造方法。
【発明の詳細な説明】
【技術分野】
【０００１】
この発明は、陽極酸化皮膜を有するアルミニウム材およびその製造方法に関するものである。
【背景技術】
【０００２】
アルミニウムの防錆処理に利用されるクロムめっき(クロメート処理)は、表面の硬質化処理技術としても良好で、密着性も良好である。クロメート処理は、６価のクロム酸によってアルミニウム材の表面を不導体化するものであるが、６価クロムが有毒であり、その処理操作を行う作業環境上で問題があるために、既に６価クロムの使用を全廃されている。現状では取り敢えず６価クロムを３価クロムに変えた処理方法で対応している表面処理メーカーも多いが、処理液の管理が複雑で、ランニングコストが高い。そして、将来的には全てのクロム処理が禁止される方向にあるため、一時凌ぎの手段でしかないと考えられる。従って、コスト的、性能的に優れたクロムフリーの防錆処理技術の開発が強く要望されている。
【０００３】
クロムフリーの防錆処理技術としては、例えば特許文献１に開示しているように、フッ素樹脂をコーティングすることが提案されている。特許文献１に開示の方法は、アモルファス状フッ素樹脂を主成分とした溶液に表面処理が施された金属を浸漬させる浸漬工程と、その後、アモルファス状フッ素樹脂を重合させる重合工程とを経て、表面処理が施された金属表面にコーティング膜を形成している。
【先行技術文献】
【特許文献】
【０００４】
【特許文献１】特開２０００−１２６６８０号公報
【発明の概要】
【発明が解決しようとする課題】
【０００５】
フッ素樹脂による表面処理は、フロン系の物質を使用することが多いため、環境には不適応である。従って、環境負荷が低い材料によって、アルマイト化されたアルミニウム材の表面を撥水処理することが求められている。
【０００６】
本発明は、従来の技術に係る前記問題に鑑み、これらを好適に解決するべく提案されたものであって、環境負荷を抑えた撥水処理されたアルミニウム材およびアルミニウム材の製造方法を提供することを目的とする。
【課題を解決するための手段】
【０００７】
前記課題を克服し、所期の目的を達成するため、本発明に係るアルミニウム材は、
アルミニウムまたはアルミニウム合金からなる基材と、
前記基材の表面に設けられ、表面が鱗片状結晶構造に形成された陽極酸化皮膜と、
前記陽極酸化皮膜の表面に固着した多数の芳香族ポリマー粒子と、を備えていることを要旨とする。
【０００８】
前記課題を克服し、所期の目的を達成するため、本発明に係るアルミニウム材の製造方法は、
アルミニウムまたはアルミニウム合金からなる基材の表面に形成された陽極酸化皮膜の表面を、環状アミンで処理することで鱗片状結晶構造とし、
芳香族炭化水素類を添加して加熱することで、前記環状アミンと芳香族炭化水素類とを反応させて芳香族ポリマー粒子を形成し、
前記陽極酸化皮膜における鱗片状結晶構造の表面に、前記芳香族ポリマー粒子を固着させることを要旨とする。
【発明の効果】
【０００９】
本発明に係るアルミニウム材によれば、環境負荷を抑えた撥水処理により撥水性に優れている。
本発明に係るアルミニウム材の製造方法によれば、環境負荷を抑えて撥水処理を施すことができ、撥水性に優れたアルミニウム材を得ることができる。
【図面の簡単な説明】
【００１０】
【図１】本発明に係るアルミニウム材の断面の一部を示すイメージ図である。
【図２】実施例で用いた基材の表面に形成された陽極酸化皮膜を観察した電子顕微鏡写真である。
【図３】実施例においてＨＭＴで表面処理した陽極酸化皮膜の表面を観察した電子顕微鏡写真である。
【図４】実施例２のアルミニウム材の表面を観察した電子顕微鏡写真である。
【図５】実施例７のアルミニウム材の表面を観察した電子顕微鏡写真である。
【図６】実施例２のアルミニウム材の表面に対して水を滴下した状態を観察した光学顕微鏡写真である。
【図７】実施例においてＨＭＴで表面処理しただけの比較例２の陽極酸化皮膜の表面に対して水を滴下した状態を観察した光学顕微鏡写真である。
【図８】機能層が形成されていない比較例１の陽極酸化皮膜の表面に対して水を滴下した状態を観察した光学顕微鏡写真である。
【図９】フッ素系樹脂コーティングが施された比較例３の表面に対して水を滴下した状態を観察した光学顕微鏡写真である。
【図１０】実施例１〜７の接触角と反応時間との関係を示すグラフ図である。
【図１１】粒子が形成されていない参考例１のアルミニウム材の表面を観察した電子顕微鏡写真である。
【図１２】粒子が形成されていない参考例１のアルミニウム材の表面に対して水を滴下した状態を観察した光学顕微鏡写真である。
【図１３】被覆試験１の結果を示す写真である。
【図１４】被覆試験２の結果を示す写真である。
【図１５】耐酸性試験の重量変化の結果を示すグラフ図である。
【図１６】耐酸性試験の外観変化の結果を示す写真である。
【図１７】耐アルカリ性試験の重量変化の結果を示すグラフ図である。
【図１８】耐アルカリ性試験の外観変化の結果を示す写真である。
【発明を実施するための形態】
【００１１】
（アルミニウム材の概要）
図１に示すように、アルミニウム材は、アルミニウムまたはアルミニウム合金からなる基材と、基材の表面に形成された陽極酸化皮膜と、陽極酸化皮膜の表面に形成された機能層とを備えている。アルミニウム材は、機能層によって外面が構成されており、内側から外側に向けて、基材、陽極酸化皮膜および機能層の順に配置されている。アルミニウム材は、陽極酸化皮膜の表面(外面)に形成された機能層により、撥水性や防汚性などの機能が改善されている。アルミニウム材は、機能層が１層である構成であっても、機能層が複数層重なっている構成であっても、何れであってもよい。機能層が複数層重なっている構成の場合、機能層を構成する芳香族ポリマーの種類が同じであっても、ある機能層と別の機能層とで異なっていてもよい。なお、アルミニウム材は、機能層自体および機能層の形成工程において、クロムやフロンなどの環境負荷の高い材料を用いていない。
【００１２】
（陽極酸化皮膜）
アルミニウムまたはアルミニウム合金を陽極酸化処理して得られる陽極酸化皮膜は、一般的にアルマイトとも呼ばれる。このような陽極酸化皮膜は、微細な孔があいた多孔質層と呼ばれる部分と、密に詰まったバリヤー層と呼ばれる２つの層から成り立っている。陽極酸化皮膜の孔のサイズ(直径)は、５ｎｍ〜１００ｎｍの範囲にあり、一般的には５ｎｍ〜２０ｎｍの範囲にあることが多い。陽極酸化皮膜は、硫酸アルマイト、シュウ酸アルマイトおよびリン酸アルマイトの何れであってもよい。図１では、機能層(芳香族ポリマー粒子)が陽極酸化皮膜における孔の開口が臨む一面に重なるように形成されたイメージで示しているが、機能層(芳香族ポリマー粒子)が陽極酸化皮膜における孔の開口が臨む一面から孔の内面にかけて重なるように形成されていてもよい。また、図１では、機能層(芳香族ポリマー粒子)によって陽極酸化皮膜における孔の開口が塞がれた(封孔された)イメージで示しているが、孔の開口を機能層(芳香族ポリマー粒子)で完全に塞いでいなくてもよい。機能層は、陽極酸化皮膜の封孔のみを目的とするものではなく、機能層の構造自体によって所要の機能を付与している。
【００１３】
（機能層）
機能層は、陽極酸化皮膜の表面に形成された鱗片状結晶構造と、鱗片状結晶構造に重ねて形成された芳香族ポリマー粒子とから構成されている。
【００１４】
（鱗片状結晶構造）
陽極酸化皮膜の表面は、後述する環状アミンの処理によって、鱗片状結晶構造になっている。陽極酸化皮膜の表面は、一方向に扁平である鱗片状結晶が、ランダムな方向に多数重なり合って、例えばスポンジの表面のような網目状に形成されている。鱗片状結晶構造における鱗片のサイズは、１００ｎｍ〜５００ｎｍの範囲にあることが好ましく、より好ましくは２００ｎｍ〜３００ｎｍの範囲である。鱗片状結晶構造の鱗片のサイズが、１００ｎｍ〜５００ｎｍの範囲にあることで、鱗片状結晶構造により形成される凹凸により陽極酸化皮膜の表面の表面積を大きくすることができる。陽極酸化皮膜の表面の表面積が大きくなると、機能層を構成する芳香族ポリマー粒子を、陽極酸化皮膜の表面に多く配置することができるので好ましい。
【００１５】
（環状アミン）
陽極酸化皮膜の表面において鱗片状結晶構造を形成する表面処理には、環状アミンが用いられる。環状アミンとしては、例えば、ヘキサミン（Hezamine）、キヌクリジン（Quinuclidine）、ＤＡＢＣＯ(1,4-ジアザビシクロ[2.2.2]オクタン（1,4-diazabicyclo[2.2.2]octane）など、およびこれらの誘導体が挙げられる。この中でも、例えば以下の化学式３に示すようなヘキサメチレンテトラミン(ＨＭＴ)などのヘキサミンが、得られる芳香族ポリマー粒子のサイズを、後述するトリアジナンよりも小さくできるので好ましい。
【００１６】
【化３】
2020186424.tif 000003
【００１７】
また、環状アミンとしては、例えば、ピリジン系の飽和環状アミンであるピペリジン（Pyperidine）、ピペリデイン（Piperideine）、ピペラジン（Piperazine）、トリアジナン（Triazinane）、テトラジナン（Tetrazinane）、ペンタジナン（Pentazinane）など、およびこれらの誘導体が挙げられる。前述の環状アミンの中では、トリアジナンが好ましく、トリアジナンの中でも、以下の化学式４に示すような１,３,５−トリアジナンが好ましい。１,３,５−トリアジナンとしては、例えば、１,３,５−トリメチル−１,３,５−トリアジナン、１,３,５−トリフェニル−１,３,５−トリアジナン、１,３,５−トリへプチル−１,３,５−トリアジナン、１,３,５−トリペンチル−１,３,５−トリアジナンなどが挙げられ、この中でも１,３,５−トリメチルヘキサヒドロ−１,３,５−トリアジナン(ＴＭＴＡ)が好ましい。
【００１８】
【化４】
2020186424.tif 000004
【００１９】
機能層は、陽極酸化皮膜の表面(外側)に重ねて配置された多数の芳香族ポリマー粒子を備えている。芳香族ポリマー粒子は、鱗片状結晶構造となった陽極酸化皮膜の表面に結合すると共に、芳香族ポリマー粒子同士が互いに結合したような状態になっている。芳香族ポリマー粒子は、陽極酸化皮膜の表面の鱗片状結晶構造を形成する際に用いられた環状アミンと芳香族炭化水素類との反応により形成される。機能層は、互いに結合した多数の芳香族ポリマー粒子によって、図１の拡大部のイメージのようなフラクタル構造が形成されている。ここで、フラクタル構造とは、ある物体において、その物体をいかに微小な領域で切り取っても、それが全体の物体に「相似した」図形を有する構造のことを指し、機能層では、ある芳香族ポリマー粒子に他の芳香族ポリマー粒子が結合して連なっていることにより疑似的なフラクタル構造が形成されている。このように、機能層をなす多数の芳香族ポリマー粒子がフラクタル構造を形成していると、機能層の表面積を大きくすることができる。そして、機能層の表面積が大きいと、微細な凹凸によるロータス効果を好適に発現させることができ、機能層の撥水性や防汚性などの機能を向上することができる。ここで、フラクタル構造は、鱗片状結晶構造である陽極酸化皮膜の表面と、鱗片状結晶構造に固着した芳香族ポリマー粒子とによっても構成されている。
【００２０】
（芳香族ポリマー粒子のサイズ）
芳香族ポリマー粒子のサイズは、５ｎｍ〜８０ｎｍの範囲にあることが好ましく、より好ましくは１０ｎｍ〜５０ｎｍの範囲である。芳香族ポリマー粒子のサイズが、５ｎｍ〜８０ｎｍの範囲にあることで、芳香族ポリマー粒子により形成される凹凸により機能層の表面積を大きくすることができる。そして、機能層の表面積が大きいと、微細な凹凸によるロータス効果を好適に発現させることができ、機能層の撥水性や防汚性などの機能を向上することができる。
【００２１】
（芳香族ポリマー粒子）
機能層を構成する芳香族ポリマーは、水酸基を有する芳香族炭化水素類と、陽極酸化皮膜の表面処理に用いた環状アミンとの反応により得られるポリマーである。芳香族ポリマーは、クレゾールなどのフェノール類に属する有機化合物を用いて合成されたものを含む広義のフェノール樹脂粒子であるといえる。芳香族ポリマー粒子としては、例えば、オキサジン樹脂、レゾール樹脂、レソルシノール樹脂、ノボラックなど、およびこれらの誘導体からなる粒子を用いることができる。この中でも、以下の化学式１に示すようなベンゾオキサジン樹脂、または化学式２に示すようなナフトオキサジン樹脂からなる粒子であることが好ましい。
【００２２】
【化１】
2020186424.tif 000005
【化２】
2020186424.tif 000006
上記化学式１および化学式２において、Ｒ１は、水素または炭化水素を指す。また、上記化学式１および化学式２において、ｎは括弧内の繰り返しを示す。
【００２３】
（芳香族炭化水素類）
水酸基を有する芳香族炭化水素類としては、クレゾール、フェノール、アルキルフェノール、ジヒドロナフタレン、ジヒドロアントラセン、ビスフェノールＡなどが挙げられる。この中でも、１,５−ジヒドロナフタレンや２,６−ジヒドロナフタレンなどのジヒドロナフタレン(ＤＨＮ)が好ましく、更に好ましくは、以下の化学式５に示すような１,５−ジヒドロナフタレン(ＤＨＮ)である。
【００２４】
【化５】
2020186424.tif 000007
【００２５】
（鱗片状結晶構造と芳香族ポリマー粒子との関係）
芳香族ポリマー粒子のサイズを、陽極酸化皮膜の表面に形成された鱗片状結晶構造の鱗片のサイズよりも小さくすることが好ましい。このようにすることで、陽極酸化皮膜の表面において鱗片状結晶構造により形成される微細な凹凸に、機能層を構成する芳香族ポリマー粒子を入り込ませることができる。これにより、陽極酸化皮膜の表面に、鱗片状結晶構造と芳香族ポリマー粒子とにより、適度な空気層(空間)を有するフラクタル構造を形成することができる。また、機能層の表面積を大きくすることができるので、芳香族ポリマー粒子で構成される微細な凹凸によるロータス効果を好適に発現させることができ、機能層の撥水性や防汚性などの機能を向上することができる。
【００２６】
より具体的には、芳香族ポリマー粒子のサイズを、陽極酸化皮膜の表面に形成された鱗片状結晶構造の鱗片のサイズに対して、１／４〜１／１０の範囲に設定することが好ましい。
芳香族ポリマー粒子のサイズ／鱗片のサイズ＝１／４〜１／１０
芳香族ポリマー粒子のサイズと鱗片のサイズとが、前述した範囲にあると、陽極酸化皮膜の表面に、鱗片状結晶構造と芳香族ポリマー粒子とにより、適度な空気層(空間)を有するフラクタル構造を形成することができ、アルミニウム材における撥水性や防汚性などの機能を向上することができる。
【００２７】
次に、アルミニウム材の製造方法について説明する。
【００２８】
（陽極酸化皮膜の表面処理工程）
陽極酸化処理によって陽極酸化皮膜を表面に予め形成したアルミニウムまたはアルミニウム合金からなる基材を、水に前述した環状アミンを添加した処理液中に入れる。処理液を加熱することで所定温度にして、処理液を撹拌しつつ所定時間保持することで、環状アミンによって陽極酸化皮膜を表面処理する。これにより、鱗片状結晶構造が、陽極酸化皮膜の表面に形成される。
【００２９】
陽極酸化皮膜の表面処理工程において、陽極酸化皮膜に対する環状アミンの処理時間が、１５分以上であることが好ましく、より好ましくは１５分〜６０分の範囲である。陽極酸化皮膜に対する環状アミンの処理時間が、１５分以上であると、陽極酸化皮膜の表面に形成される鱗片状結晶を適当なサイズにすることができる。陽極酸化皮膜の表面処理工程では、陽極酸化皮膜に対する環状アミンの処理温度が、２０℃〜１００℃の範囲であることが好ましく、より好ましくは４０℃〜８２℃の範囲である。
【００３０】
（機能層(芳香族ポリマー粒子)の形成工程）
次に、芳香族炭化水素類を水溶液に加えた添加液を調製する。芳香族炭化水素類を加える水溶液は、エタノールやイソプロピルアルコール等のアルコール、アセトンなどのケトン類、テトラヒドロフランやジオキサンなどの環状エーテル、ジメチルアセトアミドやジメチルホルムアミドやジメチルスルホキシドなどの水に混和できるものを、一種または複数種混和したものである。添加液を、前記処理液に添加し、処理液を加熱することで所定温度にして、処理液を撹拌しつつ所定時間保持する。これにより、環状アミンと芳香族炭化水素類とを反応させ、環状アミンの開環と同時に重縮合することで、芳香族ポリマー粒子を形成する。そして、得られた芳香族ポリマー粒子が陽極酸化皮膜の表面に形成された鱗片状結晶構造に固着し、鱗片状結晶構造に重ねて芳香族ポリマー粒子が形成される。得られたアルミニウム材は、陽極酸化皮膜の表面において鱗片状結晶構造となった表面に、多数の芳香族ポリマー粒子が配置されている。
【００３１】
環状アミンと芳香族炭化水素類とを反応させる反応時間は、６０分〜７２０分の範囲であることが好ましく、より好ましくは６０分〜６００分の範囲であり、更に好ましくは１２０分〜３６０分の範囲である。環状アミンと芳香族炭化水素類とを反応させる反応時間が６０分〜７２０分の範囲であると、得られる芳香族ポリマー粒子のサイズを、撥水性に適した適度なサイズに揃え易くなる。また、環状アミンと芳香族炭化水素類とを反応させる反応温度は、２０℃〜１００℃の範囲が好ましく、より好ましくは、４０℃〜８２℃の範囲である。環状アミンと芳香族炭化水素類とを反応させる反応温度が２０℃〜１００℃の範囲であると、得られる芳香族ポリマー粒子のサイズを、撥水性に適した適度なサイズに揃え易くなる。
【００３２】
（後処理）
機能層が形成されたアルミニウム材には、メタノールやエタノールなどのアルコールと水で洗浄する洗浄工程や、減圧乾燥する乾燥工程などの後処理が、必要に応じて行われる。
【００３３】
陽極酸化皮膜の表面処理工程の条件(環状アミンの添加量、処理温度、処理時間など)を変えることで、得られる鱗片状結晶構造のサイズなどを適宜制御することができる。機能層の形成工程を複数回繰り返すことで、機能層を複数重ねて形成してもよい。機能層の形成工程の条件(芳香族炭化水素類の添加量、反応温度、反応時間など)を変えることで、芳香族ポリマー粒子のサイズなどを適宜制御することができる。例えば、機能層毎に、芳香族ポリマーのサイズなどを変更可能である。
【００３４】
機能層の形成工程を複数回繰り返すことで、機能層を複数重ねて形成する場合、機能層に応じて、芳香族ポリマー粒子の種類を変更可能である。例えば、ある機能層をジヒドロナフタレンに由来する芳香族ポリマーで形成し、別の機能層を、ジヒドロアントラセンに由来する芳香族ポリマーで形成するなど、異種材料を組み合わせることが可能である。
【００３５】
陽極酸化皮膜の何も処理されていない表面は、化学的に活性なので空気中の酸素や他の化学物質と反応し易く、また、多数の微細な孔によって表面積が大きくなっているので物理吸着性も大きく、そのため耐食性が悪く、そのままでは腐食や変色等の問題が生じる。前述した機能層を陽極酸化皮膜の表面に形成したアルミニウム材は、機能層を芳香族ポリマー粒子で構成することで、芳香族ポリマー粒子による微細な凹凸によるロータス効果によって撥水性および防汚性に優れている。そして、アルミニウム材は、機能層の高い撥水性や防汚性によって、陽極酸化皮膜が腐食や変色することを防止することができる。従って、アルミニウム材は、錆び難く、耐久性に優れている。
【００３６】
アルミニウム材は、芳香族ポリマー粒子が固着する土台となる陽極酸化皮膜の表面が鱗片状結晶構造になっているので、鱗片状結晶構造による凹凸により陽極酸化皮膜の表面積を大きくすることができる。そして、陽極酸化皮膜の表面積が大きくなると、機能層を構成する芳香族ポリマー粒子を、陽極酸化皮膜の表面に多く配置することができる。従って、アルミニウム材は、機能層の高い撥水性や防汚性によって、陽極酸化皮膜が腐食や変色することを防止することができる。従って、アルミニウム材は、錆び難く、耐久性に優れている。
【００３７】
機能層は、芳香族ポリマー粒子を陽極酸化皮膜の表面に配置するのではなく、陽極酸化皮膜の表面に吸着した環状アミンを介して芳香族ポリマー粒子を配置している。ここで、陽極酸化皮膜の表面に吸着した環状アミンと芳香族炭化水素類とを反応させて、芳香族ポリマー粒子を形成しているので、環状アミンがアンカーのように機能して芳香族ポリマー粒子が陽極酸化皮膜に固着することになる。従って、芳香族ポリマー粒子が強固に固着することになるので、機能層の耐久性、耐酸性および耐アルカリ性が高く、長い期間に亘って撥水性を発現させることができる。
【００３８】
前述したようにアルミニウム材は、撥水性を発現する機能層を形成しても、機能層の形成過程でフロン等の環境負荷の高い物質を使用したり、排出したりすることはなく、また、機能層を構成する材料としても、クロム等の環境負荷の高い物質を用いていない。このように、アルミニウム材は、環境負荷が好適に低減されている。
【００３９】
前述した機能層が形成されたアルミニウム材は、半導体製造装置などの半導体分野、自動車分野、工作機械分野、液晶分野、環境製品分野、医療機器分野、電子分野、太陽光発電装置分野、その他生活品などに好適に用いることができる。
【００４０】
次に、本発明に係るアルミニウム材およびアルミニウム材の製造方法につき、実施例を挙げて、添付図面を参照して以下に説明する。
【実施例】
【００４１】
実施例のアルミニウム材は、陽極酸化処理により陽極酸化皮膜(硫酸アルマイト)が形成されたアルミニウム製の基材((株)熊防メタル製)と、陽極酸化皮膜の表面に形成された機能層とを備えている。実施例では、環状アミンとしてのＨＭＴ(ヘキサメチレンテトラミン)によって表面処理された陽極酸化皮膜と、ＨＭＴとＤＨＮ(１,５−ジヒドロナフタレン)との反応により形成されたナフトオキサジン樹脂粒子(芳香族ポリマー)からなる機能層とを備えている。図２に示すように、実施例の基材は、陽極酸化皮膜が形成された表面に、直径５ｎｍ〜１０ｎｍ程度の微細な孔が多数あいている。
【００４２】
（実施例１〜７）
前述した陽極酸化皮膜を有する基材を、１００ｍｌの水の中に静置し、この水に２ｍＭのＨＭＴを添加し、処理液を調製する。処理液を加熱して還流しつつ８２℃に保持し、回転数５０ｒｐｍで６０分間撹拌しつつ、ＨＭＴによって陽極酸化皮膜を表面処理する。次に、１００ｍｌのエタノール水溶液(水：エタノール＝９５：５ ｖｏｌ％)に２ｍＭのＤＨＮを添加した添加液を、前記処理液に添加する。そして、処理液を加熱して表１に示す反応温度に保持し、回転数５０ｒｐｍで表１に示す反応時間に亘って撹拌しつつ、ＨＭＴとＤＨＮとを反応させることで、陽極酸化皮膜の表面にナフトオキサジン樹脂粒子を形成する。機能層を形成した実施例のアルミニウム材を、水、エタノールおよびメタノールで洗浄した後、減圧乾燥する。なお、本開示では、「分」を「ｍｉｎ」と表し、「時間」を「ｈ」と表す場合がある。実施例１〜７は、反応温度を８２℃に設定し、反応時間を１２０分〜１４４０分の間で変化させている。なお、実施例１〜７は、還流しながら加熱している。
【００４３】
（接触角）
機能層を形成した実施例のアルミニウム材について、接触角計(Ｄｒｏｐ Ｍａｓｔｅｒ，ＤＭｅ−２１１ＦＥ，協和界面科学(株)製)を用いて、機能層に対する水の接触角(Contact angle：Ｃ．Ａ．と表記する場合もある。)を調べた。接触角θは、アルミニウム材の機能層の上に水を滴下し、撮像した水滴の半径ｒと高さｈを求め、以下の数式１に代入して算出するθ／２法に基づいている。
接触角θ＝２ａｒｃｔａｎ(ｈ／ｒ)    …数式１
比較例１として、実施例で使用した陽極酸化皮膜を有する基材についても、環状アミンによる表面処理を行わず、機能層を形成していない状態で、陽極酸化皮膜に対する接触角を調べた。比較例２として、実施例で使用した陽極酸化皮膜を有する基材について環状アミンによる表面処理を行ったものの機能層を形成していない状態(鱗片状結晶構造)で、鱗片状結晶構造に対する接触角を調べた。比較例３は、実施例で使用したアルミニウム製の基材の表面に、下地として無電解ニッケルめっきを施した後に黒クロムめっきを施し、更にフッ素系樹脂を約３００℃で焼き付け塗装するフッ素系樹脂コーティングを備えたもの((株)熊防メタル製、ＫＢＭ−ＣＦ処理品)である。ここで、比較例１よりも接触角が大きい場合を「〇」と評価し、接触角が９０°以上である場合を特に「◎」と評価する。また、接触角が比較例１以下である場合を「×」とする。その結果を、表１に示す。
【００４４】
【表１】
2020186424.tif 000008
【００４５】
（陽極酸化皮膜の表面処理）
図３は、ＨＭＴによって処理した陽極酸化皮膜の表面を観察した電子顕微鏡写真である。図３に示すように、ＨＭＴで処理した陽極酸化皮膜の表面は、扁平な鱗片がランダムに配置された鱗片状結晶構造になっていることが判る。図３に示すように、ＨＭＴによる処理時間が長くなるにつれて、鱗片状結晶構造の結晶が成長し、鱗片のサイズが大きい鱗片状結晶構造になることが判る。なお、本開示では、電子顕微鏡として、電解放射型走査型電子顕微鏡((株)日立ハイテクノロジーズ製、型番ＳＵ８０００)を用いている。
【００４６】
（機能層）
図４は、ナフトオキサジン樹脂粒子が形成された実施例２のアルミニウム材の表面を観察した電子顕微鏡写真である。図５は、ナフトオキサジン樹脂粒子が形成された実施例７のアルミニウム材の表面を観察した電子顕微鏡写真である。図４および図５に示すように、実施例のアルミニウム材における鱗片状結晶構造の陽極酸化皮膜の表面に、微細なナフトオキサジン樹脂粒子が多数形成されていることが判る。また、実施例のアルミニウム材の表面において、陽極酸化皮膜の鱗片状結晶構造と微細なナフトオキサジン樹脂粒子とがヘテロネットワーク化し、人為的なフラクタル構造が構成されていることが確認できる。図４および図５のナフトオキサジン樹脂粒子と図３の６０ｍｉｎの写真に示す鱗片状構造の対比により、ナフトオキサジン樹脂粒子が、鱗片状結晶構造の鱗片のサイズよりも小さいことが判る。
【００４７】
図４および図５に示すように、反応時間が長い実施例７よりも反応時間が短い実施例２のほうが、得られるナフトオキサジン樹脂粒子のサイズが小さいことが判る。すなわち、ＨＭＴとＤＨＮとを反応させる反応時間を比較的短くすることで、得られるナフトオキサジン樹脂粒子のサイズを微細にすることができる。また、ＨＭＴとＤＨＮとを反応させる反応温度を比較的低くすることで、得られるナフトオキサジン樹脂粒子のサイズを微細にすることができる。ＨＭＴとＤＨＮとを反応させる反応時間が長くなると、得られるナフトオキサジン樹脂粒子のサイズが大きくなる傾向を示す。また、ＨＭＴとＤＨＮとを反応させる反応温度が高くなると、得られるナフトオキサジン樹脂粒子のサイズが大きくなる傾向を示す。
【００４８】
（撥水性）
図６は、実施例２のアルミニウム材の表面に水を滴下したものであり、接触角が１１８．４°と非常に大きいことが判る。これに対して、図７に示すように、ＨＭＴによる表面処理を行っただけの比較例２であると、接触角が５．１°であり、図８に示すように、何も処理していない比較例１であると、接触角が２５．３°である。そして、表１に示すように、機能層を有する実施例１〜７のアルミニウム材は、何も処理していない比較例１と比べて、接触角が大きくなっている。このことから、実施例１〜７の撥水性が、比較例１と比べて向上していることが判る。また、図１０に示すように、反応時間が６０分(１ｈ)〜６００分(１０ｈ)の範囲であると、接触角が９０°以上であり、好適な撥水性を示すことが判る。実施例２のアルミニウム材は、図９に示すフッ素コーティングが施された比較例３よりも大きい接触角を示し、フッ素系樹脂コーティング以上の優れた撥水性を有していることが判る。
【００４９】
（参考例１）
前述した陽極酸化皮膜を有する基材を、１００ｍｌのエタノール水溶液の中に静置し、この水溶液に２ｍＭのＨＭＴを添加する。この処理液を加熱して還流しつつ８２℃に保持し、回転数５０ｒｐｍで６０分間撹拌しつつ、陽極酸化皮膜の表面をＨＭＴで処理する。次に、１００ｍｌのエタノール水溶液に２ｍＭのＤＨＮを添加した添加液を、前記処理液に添加する。そして、処理液を加熱して還流しつつ８２℃に保持し、回転数５０ｒｐｍで２４０分に亘って撹拌しつつ、ＨＭＴとＤＨＮとを反応させることで、陽極酸化皮膜の表面にナフトオキサジン樹脂を形成する。そして、得られた参考例１のアルミニウム材を、水、エタノールおよびメタノールで洗浄した後、減圧乾燥する。
【００５０】
図１１に示すように、参考例１は、エタノールの処理液でＨＭＴとＤＨＮとを反応させると、ナフトオキサジン樹脂が粒子状にならない。そして、図１２に示すように、参考例１の接触角が８３°であり、ナフトオキサジン樹脂が粒子状に形成された実施例２よりも接触角が小さくなってしまうことが判る。このように、実施例のようにナフトオキサジン樹脂が粒子状であることで、撥水性が著しく向上することが確認できる。
【００５１】
図９に示すようにフッ素コーティングが施された比較例３は、接触角が理論値よりも小さいが、実施例２のアルミニウム材は、図６に示すように、理論値よりも大きな接触角を示している。理論上、材料固有の表面自由エネルギーだけでは、１１５°以上の接触角を得ることができないが、実施例２は、１１５°を越えて１１８．４°の大きな接触角が得られている。これは、陽極酸化皮膜の表面に形成された鱗片状結晶構造と、鱗片状結晶構造上に形成された芳香族ポリマー粒子とによって構成される微細な表面構造により、超撥水性を達成していると考えられる。
【００５２】
（被覆試験）
芳香族ポリマー粒子を、実施例のように環状アミンを介在させることなく、陽極酸化皮膜に直接付与した場合について被覆試験を行った。
・被覆試験１：実施例２と同じ分量および条件で芳香族ポリマー粒子を形成する。得られた芳香族ポリマー粒子を、実施例２と同じ組成および同量の溶媒中に再分散した溶液を作製し、この溶液を、実施例と同じ基材の陽極酸化皮膜の表面に十分な量滴下した後に、１２時間静置した。次に溶液を乾燥して、被覆試験１に係る試験片を得た。
・被覆試験２：実施例２と同じ分量および条件で芳香族ポリマー粒子を形成した後、透析を行った反応溶液を、実施例と同じ基材の陽極酸化皮膜の表面に十分な量滴下した後に、１２時間静置した。次に溶液を乾燥して、被覆試験２に係る試験片を得た。
【００５３】
図１３の被覆試験１に係る試験片が示すように、陽極酸化皮膜の表面は、色が付く等の変化が見られず、このことから芳香族ポリマー粒子が陽極酸化皮膜の表面に付いていないと考えられる。図１４の被覆試験２に係る試験片が示すように、陽極酸化皮膜の表面には、ところどころに色が付いていることから、芳香族ポリマー粒子が陽極酸化皮膜の表面に均一に付いていないと考えられる。なお、被覆試験２に係る試験片は、エタノールおよびメタノールで洗浄しても付着物は取れなかった。
【００５４】
（絶縁破壊試験）
電極(直径５ｍｍの球状電極)を陽極酸化皮膜側の外面に接触させて、電極間に高電圧を印加（昇圧電圧速度：２５Ｖ／秒）することで、絶縁破壊が生じるまで印加電圧を上げてその限界の電圧を測定した。この結果、機能層を有する実施例２のアルミニウム材は、１．４３４ｋＶであり、機能層がない比較例１のアルミニウム材は、１．２９２ｋＶであった。このように、機能層を設けることで、絶縁の強度を向上することが判る。
【００５５】
（耐酸性試験）
実施例２のアルミニウム材および比較例１のアルミニウム材のそれぞれを、３％塩酸水溶液に浸漬し、浸漬前後の単位面積当たりの重量減少量を測定すると共に、外観の変化を観察した。その結果を図１５および図１６に示す。
【００５６】
図１５に示すように、実施例２は、２０時間に亘って塩酸水溶液に浸漬しても、大きな重量変化が認められなかった。これに対して、比較例１は、浸漬後に重量変化が起こり、６時間より長くなると陽極酸化皮膜の剥離が認められた。図１６に示すように、実施例２は、２０時間に亘って塩酸水溶液に浸漬しても、腐食が認められなかった。これに対して、比較例１は、浸漬後に腐食が起こり、６時間より長くなると陽極酸化皮膜の剥離が認められた。このように実施例２のアルミニウム材のように、機能層を設けることで、耐酸性を向上し得ることが判る。
【００５７】
（耐アルカリ性試験）
実施例２のアルミニウム材および比較例１のアルミニウム材のそれぞれを、３％次亜塩素酸水溶液に浸漬し、浸漬前後の単位面積当たりの重量減少量を測定すると共に、外観の変化を観察した。その結果を図１７および図１８に示す。
【００５８】
図１７に示すように、実施例２は、１２時間に亘って塩酸水溶液に浸漬しても、大きな重量変化が認められなかった。これに対して、比較例１は、浸漬後に重量変化が起こり、６時間より長くなると陽極酸化皮膜の剥離が認められた。図１８に示すように、実施例２は、１２時間に亘って塩酸水溶液に浸漬しても、腐食が認められなかった。これに対して、比較例１は、浸漬後に腐食が起こり、６時間より長くなると陽極酸化皮膜の剥離が認められた。このように実施例２のアルミニウム材のように、機能層を設けることで、耐アルカリ性を向上し得ることが判る。
【図１】
2020186424.tif 000011
【図２】
2020186424.tif 000012
【図３】
2020186424.tif 000013
【図４】
2020186424.tif 000014
【図５】
2020186424.tif 000015
【図６】
2020186424.tif 000016
【図７】
2020186424.tif 000017
【図８】
2020186424.tif 000018
【図９】
2020186424.tif 000019
【図１０】
2020186424.tif 000020
【図１１】
2020186424.tif 000021
【図１２】
2020186424.tif 000022
【図１３】
2020186424.tif 000023
【図１４】
2020186424.tif 000024
【図１５】
2020186424.tif 000025
【図１６】
2020186424.tif 000026
【図１７】
2020186424.tif 000027
【図１８】
2020186424.tif 000028